(57)【特許請求の範囲】
【請求項１】
ストレートシリコーン樹脂及びシランカップリング剤を含むストレートシリコーン樹脂組成物と、アルコールと、非イオン系界面活性剤とからなる混合液が、水、n-ヘキサン、n-ペプタン、リグロインからなる群より選ばれた希釈溶媒で希釈されたコーティング剤を、アスベストと無機バインダとを含むアスベスト含有層の表面側から塗布して、コーティング剤を前記アスベスト含有層の裏面側まで浸透させたのち、コーティング剤中の前記ストレートシリコーン樹脂を硬化させることによって、アスベスト含有層中のアスベストを、その表面が硬化したストレートシリコーン樹脂によってコートされるとともに、つながった状態にすることを特徴とするアスベスト飛散防止方法。
【請求項２】
コーティング剤は、ストレートシリコーン樹脂組成物と、イソプロピルアルコールとを１：１で配合するとともに、非イオン系界面活性剤を１０容量％の割合で配合した混合液が、５倍量の水で希釈されている請求項１に記載のアスベスト飛散防止方法。
【請求項３】
コーティング剤は、ストレートシリコーン樹脂組成物と、イソプロピルアルコールとを１：１で配合するとともに、非イオン系界面活性剤を１０容量％の割合で配合した混合液が、５倍量のｎ−ヘキサンで希釈されている請求項１に記載のアスベスト飛散防止方法。
【請求項４】
非イオン系界面活性剤が、脂肪族アルコールアルキレンオキサイド付加物を含む請求項１〜請求項３のいずれかに記載のアスベスト飛散防止方法。
【請求項５】
脂肪族アルコールアルキレンオキサイド付加物が、１分子中にプロポキシ基と、エトキシ基とを合計で３〜１５個含む請求項４に記載のアスベスト飛散防止方法。
【発明の詳細な説明】
【技術分野】
【０００１】
本発明は、アスベストと無機バインダとを含むアスベスト含有層を表面に備える建物の壁や天井面などの造営面、あるいは、スレート板等の建築材料からアスベストの飛散を防止する方法に関する。
【背景技術】
【０００２】
セメントなどの無機バインダにアスベストを混ぜて吹き付けるようにした吹付けアスベストは、建築物の壁面や天井面に吹き付けて無機バインダを硬化させるだけで簡易に耐火性能の高い耐火被覆層を形成することができることから、過去において盛んに用いられていたが、アスベスト（石綿）は、悪性中皮腫等の健康被害の原因となることから、昭和５０年１０月から吹付けアスベストの吹付け作業が原則禁止された。また、住宅屋根用化粧スレート、外装サイディング等の無機建材へのアスベストの使用も平成１６年１０月から原則禁止されている。
【０００３】
しかしながら、吹付けアスベストを耐火被覆層として使用したり、アスベスト入りの住宅屋根用化粧スレート、外装サイディング等を使用したりした建築物は、多数残っており、これらの建築物の解体時や補修工事等において、アスベストの大気中への飛散が大きな問題となっている。また、解体や補修工事を行なわない場合であっても、無機バインダの
劣化により、吹付けアスベストの耐火被覆層中からのアスベストの飛散を防止する方法として、耐火被覆層表面に塗料等の処理剤を塗布する方法がすでに提案されている（たとえば、特許文献１参照）。
【０００４】
しかしながら、既存の処理剤では、 耐火被覆層の表面部分からの飛散を一次的に防止できても、耐火被覆層の表面部分のみに処理剤が塗布されているだけであるので、建築物の老朽化がすすみ、建築物の解体などの際にはやはりアスベストが飛散するという問題がある。
また、耐火被覆層の表面から内部に向かって注入管を挿入し、注入装置で上記処理剤を注入すれば、耐火被覆層全体に処理剤を行き渡らせることはできるが、作業性が悪いとともに、硬化物の重量が大きいため、耐火被覆層が、硬化物の重量で天井面から剥がれ落ちるという問題がある。また、処理剤として有機系塗料を用いた場合においては、耐火性能に問題が出る虞があった。
【０００５】
【特許文献１】特開平６−４９３９１号公報
【発明の開示】
【発明が解決しようとする課題】
【０００６】
本発明は、上記事情に鑑みて、アスベストと無機バインダとを含むアスベスト含有層を少なくとも表面に備える造営面または建築材料の耐火性能を損なわず、また、アスベスト含有層の重量をあまり増大させることなくアスベストの飛散を防止することができ、かつ、アスベスト含有層を撤去する際、撤去後においても飛散がなく安全性を確保できるアスベスト飛散防止方法を提供することを目的としている。
【課題を解決するための手段】
【０００７】
上記目的を達成するために、本発明にかかるアスベスト飛散防止方法は、ストレートシリコーン樹脂及びシランカップリング剤を含むストレートシリコーン樹脂組成物と、アルコールと、非イオン系界面活性剤とからなる混合液が、水、n-ヘキサン、n-ペプタン、リグロインからなる群より選ばれた希釈溶媒で希釈されたコーティング剤を、アスベストと無機バインダとを含むアスベスト含有層の表面側から塗布して、コーティング剤を前記アスベスト含有層の裏面側まで浸透させたのち、コーティング剤中の前記ストレートシリコーン樹脂を硬化させることによって、アスベスト含有層中のアスベストを、その表面が硬化したストレートシリコーン樹脂によってコートされるとともに、つながった状態にすることを特徴としている。
【０００８】
本発明において、造営面とは、天井面、建物内壁面、建物外壁面、建物床面などを意味する。
建築材料とは、アスベスト含有層を備えているものであれば、特に限定されないが、たとえば、スレート板、サイディングボード等が挙げられる。
【０００９】
本発明で使用されるコーティング剤に含まれるストレートシリコーン樹脂は、R2Si(OH)2(式中Rはメチル基またはフェニル基)であらわされるモノマー、および、RSi(OH)3(式中Rはメチル基またはフェニル基)であらわされるモノマーを反応させて得られる主鎖がSi-O-Siである分岐度の高い3次元オリゴマーで未反応の水酸基を残しているものである。
【００１０】
本発明のコーティング剤に用いられるシランカップリング剤としては、
XnSi(OCH3)4-n（Ｘはアミノ基、エポキシ基、メタクリロキシ基、メチル基、エチル基のいずれか）であらわされるものが好適に用いられる。
【００１１】
また、上記ストレートシリコーン樹脂は、予め希釈溶媒とは別の沸点110℃以下の低沸点有機溶媒に溶解させておいてもよい。
低沸点有機溶媒としては、沸点110℃以下であれば、特に限定されないが、たとえば、トルエン、キシレン、リグロインやこれらの混合物等が挙げられる。
【００１２】
また、上記のように、ストレートシリコーン樹脂を低沸点有機溶媒に溶解させる態様においては、ストレートシリコーン樹脂溶液は、低沸点有機溶媒がトルエンであって、ストレートシリコーン樹脂濃度が５０重量％であるときの、動粘度が０．１〜１００センチストークスであることが好ましい。また、得られるコーティング剤の動粘度を、０．１〜１０センチストークスとすることが好ましく、０．８〜９．５センチストークスとすることがより好ましい。
【００１３】
さらに、上記ストレートシリコーン樹脂としては、特に限定されないが、ストレートシリコーン樹脂に予め低沸点有機溶媒およびシランカップリング剤が配合された市販のストレートシリコーン樹脂組成物、たとえば、東レ・ダウコーニング・シリコーン株式会社製ストレートシリコーンワニス品名SR2406(有機溶媒トルエン、ストレートシリコーン樹脂濃度50重量％)、東レ・ダウコーニング・シリコーン株式会社製ストレートシリコーンワニス品名SR2410(有機溶媒トルエン、リグロイン、ストレートシリコーン樹脂濃度23重量％)、信越化学工業株式会社製ストレートシリコーンワニス品名KR255(有機溶媒トルエン、キシレン、ストレートシリコーン樹脂濃度50重量％)等を使用することができる。
【００１４】
上記XnSi(OCH3)4-n（Ｘはアミノ基、エポキシ基、メタクリロキシ基、メチル基、エチル基のいずれか）であらわされるシランカップリング剤としては、特に限定されないが、たとえば、γ−アミノプロピルトリメトキシシラン，３−（２−アミノエチル）アミノプロピルトリメトキシシラン，３−（２−アミノエチル）アミノプロピルメチルジメトキシシラン等のアミノシラン，３−グリシドキシプロピルトリメトキシシラン、３−グリシドキシプロピルメチルジメトキシシラン等のエポキシシランなどが挙げられる。
【００１５】
非イオン界面活性剤としては、特に限定されないが、たとえば、セカンダリーアルコールエーテル(EO)6・(PO)付加物、セカンダリーアルコールエーテル(EO)7・(PO)付加物、セカンダリーアルコールエーテル (EO)8・(PO)付加物等のアルキルエーテル型非イオン界面活性剤で親水基であるエトキシ基(EO)・プロポキシ基(PO)を分子中に３〜１５個、好ましくは4〜12個を含み、その配列が偶数配列、奇数配列、又その混交で、配列中に必ずPO基を1つ挟むものととともに、炭素数でC10〜C18の親油基を側鎖に持つものが好ましく、これらを複数混合して用いることがより好ましい。
【００１６】
アルコールとしては、特に限定されないが、２５℃で液体であるものが好ましく、たとえば、メタノール、エタノール、プロパノール、ペンタノール、ヘキサノール、ヘプタノール、オクタノール、ノナノール、デカノール、３−メトキシ−メチルブタノール、エチレングリコール、ジエチレングリコール、トリエチレングリコール、テトラエチレングリコール、プロピレングリコール、ジプロピレングリコール、トリプロピレングリコール、テオリメチレングリコール、ブチルカルビトール、１，３−ブタンジオール、テトラメチレングリコール、エチレングリコールモノブチルエーテルなどが挙げられ、メタノール、エタノール、プロパノール、ブタノール等のＣ４以下のものが好ましく、イソプロピルアルコールが特に好ましい。
【００１７】
希釈溶媒としては、環境面を考慮すれば、水が好ましいが、たとえば、電気配線等の水が不適な場所に用いる場合は、ｎ−ヘキサン、ｎ−ヘプタン、リグロイン等の有機溶剤が挙げられる。
コーティング剤中の各成分の配合割合は、ストレートシリコーン樹脂の種類によって適宜決定されるが、因みに、ストレートシリコーン樹脂として、上記東レ・ダウコーニング・シリコーン株式会社製ストレートシリコーンワニス品名SR2410を用いるとともに、アルコールとしてイソプロパノールを用いた場合、SR2410と、イソプロパノールとを容量比で１：１で混合するとともに、この混合物に１０容量％程度の非イオン系活性剤を添加したものに、これらの総計の１倍〜５倍量の希釈溶媒を加えることが好ましい。
【００１８】
また、上記コーティング剤には、本発明の目的を損なわない範囲で、必要に応じ、性能向上用塗膜強固剤、希釈溶剤、安定化溶剤、凍結防止剤、防腐剤、研磨剤、紫外線吸収剤、色素、二酸化チタン等の光触媒などを配合することができる。
【発明の効果】
【００１９】
本発明にかかるアスベスト飛散防止方法は、以上のように、ストレートシリコーン樹脂及びシランカップリング剤を含むストレートシリコーン樹脂組成物と、アルコールと、非イオン系界面活性剤とからなる混合液が、水、n-ヘキサン、n-ペプタン、リグロインからなる群より選ばれた希釈溶媒で希釈されたコーティング剤を、アスベストと無機バインダとを含むアスベスト含有層の表面側から塗布して、コーティング剤を前記アスベスト含有層の裏面側まで浸透させたのち、コーティング剤中の前記ストレートシリコーン樹脂を硬化させることによって、アスベスト含有層中のアスベストを、その表面が硬化したストレートシリコーン樹脂によってコートされるとともに、つながった状態にするので、短時間の作業で容易にアスベスト含有層を有する造営面や建築材料表面からアスベストの飛散しない状態にすることができる。
【００２０】
また、ストレートシリコーン樹脂硬化物は、６００℃以上の耐火性能があり、本来のアスベスト含有層の耐火・耐熱性能を損なうことがないとともに、軽量であるため、重量増により、アスベスト含有層が天井や壁から剥離したりすることがない。しかも、建物の解体時においても、アスベストの飛散・浮遊もない。
【００２１】
さらに、アスベストがストレートシリコーン樹脂硬化物によって包まれているので、解体した際に発生する廃材を粉砕しても肺内に達するような微細粉になることがないので、プラスチック材料の充填剤や、コンクリート製品の充填剤としても再利用することもできる。
【発明を実施するための最良の形態】
【００２２】
以下に、本発明の実施の形態の１例を説明するが、本発明は以下の実施の形態に限定されるわけではない。
【００２３】
(実施例１)
ストレートシリコーン樹脂が低沸点溶媒に溶解されるとともにシランカップリング剤を含むストレートシリコーン樹脂組成物としての東レ・ダウコーニング・シリコーン株式会社製ストレートシリコーンワニス品名SR2410と、イソプロピルアルコールとを容量比１：１で混合した混合液に、以下に示す組成の非イオン界面活性剤（エコ・２４社製 品名マイクロ２４）を１０容量％配合したのち、さらに、混合液と非イオン界面活性剤の合計の５倍量の精製水を加え攪拌してコーティング剤を調製した。
〔非イオン界面活性剤の組成〕
・ポリオキシアルコールエーテル(EO)7・(PO)付加物（Ｃ１２以下）・・・12.0容量％
・ポリアルキルグリコール (EO)6・(PO)付加物（Ｃ１２以下） ・・・ 2.0容量％
・グリコール系溶剤 ・・・40.0容量％
・水 ・・・46.0容量％
【００２４】
上記のようにして得られたコーティング剤を厚さ３ｃｍの吹付けアスベスト層が表面に形成された鉄骨コンクリート製建築物の壁面に１５０〜２００ｇ／ｍ2の割合となるようにスプレーした。そして、手で吹付けアスベスト層表面を触ったところ、３時間で乾燥した状態（硬化状態）となった。
【００２５】
その後、吹付けアスベスト層を基材コンクリートから剥がしたところ、吹付けアスベスト層の基材コンクリートとの界面までコーティング剤が浸透し、シリコーン樹脂が硬化しているとともに、吹付けアスベスト層を剥がす際にアスベストの飛散や浮遊は認められなかった。
また、剥離した吹付けアスベスト層の断面を電子顕微鏡で調べたところ、アスベストがシリコーン樹脂硬化物でコートされた状態でつながっているのが見られた。
【００２６】
(実施例２)
実施例１と同様にして得られたコーティング剤を厚さ３．５ｃｍの吹付けアスベスト層が表面に形成された鉄骨コンクリート製建築物の壁面に１５０〜２００ｇ／ｍ2の割合となるようにスプレーした。そして、手で吹付けアスベスト層表面を触ったところ、３時間で乾燥した状態（硬化状態）となった。
その後、吹付けアスベスト層を基材コンクリートから剥がしたところ、吹付けアスベスト層の基材コンクリートとの界面までコーティング剤が浸透し、シリコーン樹脂が硬化しているとともに、吹付けアスベスト層を剥がす際にアスベストの飛散や浮遊は認められなかった。
【００２７】
（実施例３）
水に代えて、希釈溶媒として５倍量のｎ−ヘプタンを用いた以外は、実施例１と同様にしてコーティング剤を得た。
上記のようにして得られたコーティング剤を厚さ３ｃｍの吹付けアスベスト層が表面に形成された鉄骨コンクリート製建築物の壁面に２００〜３５０ｇ／ｍ2の割合となるようにスプレーした。そして、手で吹付けアスベスト層表面を触ったところ、１．５時間で乾燥した状態（硬化状態）となった。
【００２８】
その後、吹付けアスベスト層を基材コンクリートから剥がしたところ、吹付けアスベスト層の基材コンクリートとの界面までコーティング剤が浸透し、シリコーン樹脂が硬化しているとともに、吹付けアスベスト層を剥がす際にアスベストの飛散や浮遊は認められなかった。
また、剥離した吹付けアスベスト層の断面を電子顕微鏡で調べたところ、アスベストがシリコーン樹脂硬化物でコートされた状態でつながっているのが見られた。
【００２９】
(実施例４)
実施例３と同様にして得られたコーティング剤を厚さ３．５ｃｍの吹付けアスベスト層が表面に形成された鉄骨コンクリート製建築物の壁面に２００〜３５０ｇ／ｍ2の割合となるようにスプレーした。そして、手で吹付けアスベスト層表面を触ったところ、２時間で乾燥した状態（硬化状態）となった。
その後、吹付けアスベスト層を基材コンクリートから剥がしたところ、吹付けアスベスト層の基材コンクリートとの界面までコーティング剤が浸透し、シリコーン樹脂が硬化しているとともに、吹付けアスベスト層を剥がす際にアスベストの飛散や浮遊は認められなかった。